(57)【要約】【課題】敷設することが容易となるような形状であり、寿命が長いタイルを提供することを目的とする。【解決手段】支持層、摩耗層及び中間層を含んで構成されるタイルであって、摩耗層と支持層とは縁領域を有する多角形形状であり、支持層の縁領域は突出部及び切欠き部を有し、該突出部は隣接するタイルの支持層の切欠き部に積極的に掛止してかみ合い、中間層は支持層と摩耗層との間に中間層が配置され、導電性を有し、支持層と摩耗層とに固定して結合されており、支持層の少なくとも２つの隣接する縁領域にわたって中間層が延びており、支持層の少なくとも２つのさらなる縁領域には中間層が延長していないタイル。【選択図】  図１
2007138653.tif 000002
【特許請求の範囲】
【請求項１】
支持層、摩耗層及び中間層を含んで構成されるタイルであって、
摩耗層と支持層とは縁領域を有する多角形形状であり、支持層の縁領域は突出部及び切欠き部を有し、該突出部は隣接するタイルの支持層の切欠き部に積極的に掛止してかみ合い、
中間層は支持層と摩耗層との間に中間層が配置され、導電性を有し、支持層と摩耗層とに固定して結合されており、支持層の少なくとも２つの隣接する縁領域にわたって中間層が延びており、支持層の少なくとも２つの縁領域の突出部には中間層が延長していないことを特徴とするタイル。
【請求項２】
支持層、摩耗層及び中間層を含んで構成されるタイルであって、
摩耗層と支持層とは縁領域を有する多角形形状であり、支持層の縁領域は突出部及び切欠き部を有し、該突出部は隣接するタイルの支持層の切欠き部に積極的に掛止してかみ合い、
中間層は支持層と摩耗層との間に中間層が配置され、導電性を有し、支持層と摩耗層とに固定して結合されており、中間層は、支持層の隣接する少なくとも２つの縁領域にわたって延びており、かつ支持層の隣接する２つのさらなる縁領域の突出部にわたって延びていることを特徴とするタイル。
【請求項３】
摩耗層が導電性を有する請求項１又は２のタイル。
【請求項４】
摩耗層及び中間層が全表面領域にわたって上下に積層されている請求項１のタイル。
【請求項５】
中間層は、導電性シート様構造である請求項１又は２のタイル。
【請求項６】
導電性シート様構造はフィルム又は被覆層である請求項５のタイル。
【請求項７】
フィルムはカーボンブラックが添加されたポリスチレンフィルム又はカーボンブラックが添加された柔軟なポリ塩化ビニルである請求項６のタイル。
【請求項８】
突出部はダブテール様形状である請求項１又は２のタイル。
【請求項９】
支持層は電気的に絶縁性である請求項１又は２のタイル。
【請求項１０】
支持層は射出成型によって形成される請求項１又は２のタイル。
【請求項１１】
摩耗層は装飾層として機能する請求項１又は２のタイル。
【請求項１２】
請求項１又は２のタイルを用いて形成される被覆表面であって、摩耗層のみが上側から見える被覆表面。
【請求項１３】
摩耗層を横たえ、その摩耗層に中間層を塗布し、支持層を中間層に射出成型により塗布することによって３層構造を形成することからなる請求項１又は２のタイルの製造方法。
【発明の詳細な説明】
【技術分野】
【０００１】
本発明は支持層と摩耗層とを含み、突出部及び切欠き部を掛止するハードタイル、そのようなタイルを含む被覆表面及びその製造方法に関する。
【背景技術】
【０００２】
近年、プラスチックからなる被覆表面に対して、機械的強度、耐摩耗性及び耐化学物質性に関して非常に高い要求がある。さらに、そのような被覆表面は、いかなる静電荷にもさらされるべきでなく、さらされるとしてもせいぜい極わずかの静電荷にさらされるにとどめるべきである。
欧州特許公報１１２８７１３号は、非導電性支持層と導電性摩耗層とからなる高度圧縮熱可塑性プラスチックからなるタイルを開示している。摩耗層の摩耗表面は導電性物質が強固に固定されている。その公報に記載されたタイルは、さねはぎ形態で部材を連結する。このタイプのタイルを敷設することができるのは専門職の職人である。さねはぎ連結は裂けることがよくあり、さらにそのタイルは製造を複雑にし、高価である。
【０００３】
床を被覆するタイルは、一般に、プラグ連結によって互いに固定される。個々のタイル間に存在する連結部は埃及び泥に抵抗力がない。これは、時間の経過とともに突出部が上向きに湾曲するからである。これは床を被覆する機能を困難にし、その寿命を縮めるため、経済的及び環境的に好ましくない。
【発明の開示】
【発明が解決しようとする課題】
【０００４】
本発明は、敷設することが容易となるような形状のハードタイルを提供することを目的とする。
また、本発明は、敷設することが容易で、寿命が長いタイルを用いて製造される被覆表面を提供することを目的とする。
【課題を解決するための手段】
【０００５】
本発明は、支持層、摩耗層及び中間層を含んで構成されるタイルであって、
摩耗層と支持層とは縁領域を有する多角形形状であり、支持層の縁領域は突出部及び切欠き部を有し、該突出部は隣接するタイルの支持層の切欠き部に積極的に掛止してかみ合い、
中間層は支持層と摩耗層との間に中間層が配置され、導電性を有し、支持層と摩耗層とに固定して結合されており、支持層の少なくとも２つの隣接する縁領域にわたって中間層が延びており、支持層の少なくとも２つの縁領域の突出部には中間層が延長していないか、あるいは、中間層は、支持層の隣接する少なくとも２つの縁領域にわたって延びており、かつ、支持層の隣接する２つのさらなる縁領域の突出部にわたって延びていることを特徴とする。
【０００６】
摩耗層は導電性を有することが好ましい。
摩耗層及び中間層は全表面領域にわたって上下に積層されていることが好ましい。
中間層は、導電性シート様構造であることが好ましい。
導電性シート様構造はフィルム又は被覆層であることが好ましい。
フィルムは、カーボンブラックが添加されたポリスチレンフィルム又はカーボンブラックが添加された柔軟なポリ塩化ビニルであることが好ましい。
突出部はダブテール様形状であることが好ましい。
支持層は電気的に絶縁性であることが好ましい。
支持層は射出成型によって形成されることが好ましい。
摩耗層は装飾層として機能することが好ましい。
【０００７】
また、本発明の被覆表面は、上述した本発明のタイルを用いて形成される被覆表面であって、摩耗層のみが上側から見えることを特徴とする。
さらに、本発明は、摩耗層を下に横たえ、その摩耗層に中間層を塗布し、支持層を中間層に射出成型によって塗布することによって３層構造を形成することを特徴とする。
【発明の効果】
【０００８】
本発明のタイルは、敷設することが非常に容易であり、連結部分においても、埃及び泥に対して抵抗があり、その寿命を長くすることができる。
【発明を実施するための最良の形態】
【０００９】
本発明の摩耗層は、多角形形状で、好ましくは四角形又は六角形である。摩耗層は、突出部及び切欠き部のいずれも有さない。本発明のタイルが敷設された後、タイルは支持層によって機械的に固定されるので、切欠き部及び突出部のいずれもが上部（つまり、敷設面側）から認められない。床の被覆は個々のタイル間の狭い幅の連結部を有している。規則的に、好ましくはこれら連結部の四角のパターンがシンプルに一体化することが可能であり、その結果、埃及び泥のいずれによっても、床の被覆が不都合に影響されることがない。摩耗層は好ましくは導電性である。
【００１０】
本発明のタイルの支持層は、摩耗層と実質的に同じサイズであり、好ましくは、多角形様の形状である。支持層は、その縁領域において、突出部とそれにぴったりとかみ合う切欠き部とを有する。支持層の縁領域は、切欠き部と突出部との長さに対応する幅を有する。突出部は、隣接タイルにおける切欠き部に対して、積極的に掛止するようにかみ合う。
【００１１】
一実施形態において、支持層の少なくとも２つの隣接する縁領域にわたって中間層が延びており、支持層の少なくとも２つのさらなる縁領域には中間層が存在しない。本発明のタイルが敷設された際、中間層が延びている支持層の縁領域の突出部が、中間層が存在しない支持層の縁領域の切欠き部にかみ合う。その結果、本発明のタイルが敷設された被覆において、連続的な中間層を有し、全領域にわたって導電性を確保することができる。機械的な連結の位置が、電気的な接続と厳密に同じ位置にないため、隣接タイルにおけるわずかな局所的なずれによっては、電気的な遮断を招かない。従って、導電性に関して高い信頼性がある。
【００１２】
さらなる実施形態では、中間層は、支持層の隣接する少なくとも２つの縁領域にわたって延びており、支持層の少なくとも２つのさらなる隣接する縁領域では、突出部が延びている。この結果、中間層は、タイルが互いにかみ合うこれらの領域で二重構造になる。従って、これによって敷設される床の被覆は、導電性の確保に関する高い要求を満足することができる。
【００１３】
本発明のタイルは、悪影響を与える静電荷を消散させることなく、平坦でない下地床にさえも敷設することが可能である。本発明のタイルは、下地床に固定された連結部なしに施設される。
摩耗層のみが、導電性、耐摩耗性及び刺激的な化学物質に対する抵抗について特別な要求を満足するため、本発明のタイルは非常に有利である。中間層は、導電性であることが好ましい。
【００１４】
要求に応じて、安価な材料、例えば、再生材料を支持層に使用することができる。
本発明のタイルの摩耗層は、好ましくは熱可塑性プラスチック、一般に圧縮される前に導電性被覆が施されたチップから製造される。高温で圧縮する間、プラスチック粒子は、導電性被膜とともに顕著な変形に付され、その結果、薄い導電性層が貫通して、均一な分布での均質なブロックになる。特に好ましい実施形態では、摩耗層は、その裏面に印刷された格子を有し、摩損層と中間層との間の導電性を増大させることができる（例えば、欧州特許公報第８６９２１７号参照）。
【００１５】
突出部はダブテール様形状を有していることが特に有利である。その理由は、これは、タイルを敷設して被覆表面を形成し、悪い影響を及ぼすタイル間の導電性なしに、特に簡便にそのような被覆表面を取りはずすことができるからである。ダブテール様切欠き部は、多角形又はアンダーカットのいずれでもよい。一実施形態では、狭い幅又は広い幅の突出部とアンダーカットとが、規則的な間隔で交互に配置される。ダブテールの形状及び幅は、特定の適用の要求に適合させることができる。特に、その範囲には適当な注意を払わなければならない。
電荷は、本発明のタイルを用いて形成された被覆表面の縁を通して逃がすことが好ましい。
【００１６】
本発明のタイルの中間層は、導電性シート様構造である。これは、例えば、金属格子、導電性ファイバー又は銅ストライプのパターンを有していてもよく、導電性フィルム又は導電性被覆層であってもよい。カーボンブラックを添加したポリスチレンフィルム及びカーボンブラックを添加した柔軟なポリ塩化ビニルフィルムが特に好ましい。
さらなる実施形態では、支持層が圧縮弾力性を有することによって、支持層の荷重容量を増大させることができる。実施例として、支持層は、少なくとも半分が、ハニカム構造のような、多角形構造からなっていてもよい。多角形構造の縁領域における凹部は、下地床の風通しを改善する。特に、湿気のある環境において用いる場合には好ましい。本発明のタイルは、好ましくは、中間層が、下に横たわっている摩耗層に対して塗布（形成）されるように製造される。これは、フィルムを形成することによって又は被膜を形成することによってのいずれかで施工することができる。最終段階で、支持層を、好ましくは射出成型によって、摩耗層が適用されている中間層に適用（塗布）される。
【００１７】
以下に、本発明のタイルの実施形態を詳細に示す。
図１は、タイル１を下側から示したものであり、タイル１は、支持層２、導電性中間層３及び導電性摩耗層４を有する。摩耗層４は、高度圧縮熱可塑性プラスチックから形成されている。ただし、他の材料から形成されていてもよい。中間層３は、支持層２と摩耗層４との間に配置されており、両者と強固に結合されている。その縁領域９ａ、９ｂ、９ｃ、９ｄにおいて、支持層２は、一体的に、突出部６ａ、６ｂ、６ｃ、６ｄと、切欠き部７ａ、７ｂ、７ｃ、７ｄとを有している。突出部６ａ、６ｂ、６ｃ、６ｄは、隣接するタイルの切欠き部７ａ、７ｂ、７ｃ、７ｄとの積極的な掛止によってかみ合うように形成されている。
【００１８】
この実施形態では、突出部６ａ、６ｃは、突出部６ｂ、６ｄよりもその幅が狭い。ただし、突出部及び切欠き部の幅は、任意の幅とすることができる。例えば、突出部及び切欠き部を同じ幅としてもよいが、突出部が異なる幅であることが好ましい。
中間層３は、支持層の隣接する２つの縁領域９ａ、９ｂにわたって延びている。支持層のさらに２つの縁領域９ｃ、９ｄ（縁領域９ａ、９ｂにそれぞれ対向し、同様に隣接している）では中間層が存在しない。
【００１９】
本発明のタイルは、このように、縁領域９ａ、９ｂに配置された突出部６ａ、６ｂが、隣接するタイルの切欠き部７ｃ、７ｄとかみ合い、それによって、中間層は、全被覆にわたって連続的に広がる。２つのタイルの機械的な連結は、電気的な連結とは、同じ位置ではない。従って、被覆領域内で、タイルのわずかなずれによって、導電性における遮断を招かない。
【００２０】
図２ａは、互いに安定した結合が意図される支持層２、中間層３及び摩耗層４の概略図である。ここに示した実施形態では、中間層３と摩耗層４とは同じサイズであり、全表面にわたって上下に被覆される。
図２ｂは、互いに安定した結合が意図される支持層２、中間層３及び摩耗層４の概略図である。ここに示した実施形態では、中間層３ａは、縁領域９ｃ’、９ｄ’において、支持層２の突出部６ｃ、６ｄを被覆することが意図される突出部６ｃ’、６ｄ’を有する。摩耗層４、中間層３、支持層２は、実質的に同じサイズである。
【００２１】
図３は、タイル１を上方から示した図であり、絶縁性支持層２、導電性中間層３、導電性摩耗層４を有する。縁領域９ｃ、９ｄには、中間層が存在しない。
図４は、本発明のタイルの一部を示す。摩耗層４を被覆する中間層３は、支持層２の縁領域９ａにわたって延長しており、一方、支持層２の縁領域９ｃでは中間層３は存在しない。
【００２２】
本発明のタイルの中間層は、導電性シート様構造である。これは、例えば、金属格子、導電性ファイバー又は銅ストライプのパターンであってもよく、導電性フィルム又は導電性被覆層であってもよい。カーボンブラックが添加されたポリスチレン、カーボンブラックが添加された柔軟なポリ塩化ビニルが特に好ましい。
【００２３】
ポリスチレンフィルムは、カーボンブラックの添加によって導電性を有することができる。これらのフィルムは、１５〜２５％、好ましくは１８〜２２％、カーボンブラックが添加されている。ポリスチレンフィルム又はＰＶＣフィルムは、１５０〜２５０μｍ、好ましくは２００〜２５０μｍの厚みを有している。これらのフィルムを形成するために、例えば、ＣＡＢＥＬＥＣ３８９６（Cabot社製）のような顆粒形状の化合物を用いることができる。このタイプの顆粒は、特に、以下の特性を有する。
【００２４】
密度    １０９８ｋｇ／リットル、
ショアＤ硬度  ７５、
ＶＩＣＡＴ軟化点（１０Ｎ）    １１８℃、
メルトフローインデックス（２００℃／１０ｋｇ）    ２．５ｇ／１０分、
容量抵抗値    １０2Ω／ｃｍ、
曲げ率    １８００ＭＰａ
これによって形成されたフィルムは、２００μｍ厚で、ＤＩＮ５１９５３に準じて測定した容量抵抗率が約１０4Ωである。
【００２５】
被膜を、全表面にわたって又は規定のパターンを被うように、摩耗層に被覆することができる。これによって、規定の容量抵抗を有する中間層を提供することができる。このタイプの被膜は、例えば、以下の組成を有する。
ａ）１８％の酢酸ビニル／塩化ビニルベースのバインダー、
２１％のグラファイト、
１％のアンモニア、
６０％の水、
ｂ）２７％のグラファイト、
７３％の水、
ｃ）２５％のグラファイト、
５％の膨潤性小麦粉デンプン、
７０％の水、
ｄ）３％のカーボンブラック、
７５％の酢酸ビニル／塩化ビニルバインダー、
１６％の水、
６％の膜形成及び接着促進溶媒、
ｅ）３６％のＰＵ分散液、
４％のアクリル分散液、
６％のグリコール、
１％の添加剤、
４％のカーボンブラックのような導電性物質、
４９％の水。
【００２６】
グラファイト懸濁液中のグラファイト粒子は、粒子サイズが１μｍから１００μｍ、好ましくは１μｍから３０μｍである。３μｍから１０μｍの大きさのグラファイト粒子を含む懸濁液が、特に有利である。カーボンブラックを含む懸濁液としては、大きな活性表面のカーボンブラック粒子、５００ｍ2／ｇから１５００ｍ2／ｇが、特に有利である。被膜は、数μｍの厚さの粘着層を形成するように摩耗層に塗布される。
【００２７】
図５は、支持層２と中間層３とを示す平面図である。中間層は、支持層２の縁領域９ａ、９ｂにわたって延びており、一方、支持層の縁領域９ｃ、９ｄには中間層が存在しない。
【００２８】
さらなる実施形態では、支持層が圧縮弾力性を有することにより、支持層の荷重容量を増大させる。実施例として、支持層は、少なくとも半分が、ハニカム構造のような、多角形構造からなっていてもよい。多角形構造の縁領域における凹部は、下地床の風通しを改善し、特に湿気のある環境において適用することが好ましい。
【００２９】
支持層は、例えば、以下の組成を有する再生製品から形成されていることが好ましい。
ＰＶＣ（懸濁品質）    ３８〜４２％、
可塑剤（フタル酸エステル）    １２〜１４％、
不活性物質（チョーク、顔料）    ４０〜４４％、
熱安定剤    ２．５〜３．５％、
加工助剤    ０〜１％。
【００３０】
この組成では、ショアＤ硬度が６５から７０となる。支持層は、好ましくは５〜７ｍｍ、より好ましくは６ｍｍである。
本発明のタイルを用いて形成される床被覆は、非常に重い負荷に耐えることができ、重い荷重の酷使にも耐えることができる。
タイルの構成（形態）は、有限要素法を用いて算出することができる。
フォークリフトトラック運転に対するタイルは、例えば、以下の要求を満足する。
重量      １０ｔ、
速度    ２５ｋｍ／ｈ、
ブレーキ距離    １５ｍ、
支持表面領域    ６００ｃｍ3、
弾性率    ５００ＭＰａ。
（１６０００Ｎの要求力における結果）
０．５の摩擦係数及び力の対称分布、支持表面積当たりの力が２０００Ｎ。
【００３１】
【表１】
2007138653.tif 000003
【００３２】
床被覆がこのレベルの負荷に耐えることができる場合、１辺に１６結合とすることが好ましく、これは、本発明のタイルの支持層の各辺に、８つの突出部と８つの切欠き部とを組みあわせることを意味する。結合が少なくなるにしたがって、最大荷重容量が減少する。
【００３３】
図６ａは、支持層２ａの一部を示す。支持層２ａは、六角形形状、例えば、ハニカム構造を有する。六角形は、狭いジョイント１２によって規定される。突出部６は、直接六角形構造に隣接する。ハニカム構造は、支持層の荷重容量を増大し、特に、工業用の床の使用に適する。
図６ｂは、支持層２の側面図である。支持層は、凹部１５を有する。これらの凹部は下地床の風通しを改善する。凹部１５は、全支持層に渡って規則的に又は不規則的に形成されていてもよい。
【００３４】
図７は、支持層２の平面図である。隣接する支持層２ｃは支持層２と一列に並べられ、一方、支持層２ｄとは支持層の半分を連結する。このレイアウトは、負荷分布を改善することができる。
図８は、本発明のタイルの実施形態を示す平面図である。この実施形態では、導電性摩耗層４が、電気的及び機械的特性を規定するのに加え、さらにカーボンブラック又はグラファイトに起因するパターンによって装飾層として機能する。
【００３５】
図９は、図７に示す実施形態の裏面を示す。導電性物質による格子様に印刷されたパターンが、摩耗層４に塗布されており、さらに本発明のタイルの導電性を増大させることができる。
【図面の簡単な説明】
【００３６】
【図１】本発明のタイルの下側からの全形を示す斜視図である。
【図２ａ】本発明のタイルの支持層、中間層及び摩耗層の分解概略図である。
【図２ｂ】本発明のタイルの支持層、中間層及び摩耗層の分解概略図である。
【図３】本発明のタイルの上側からの全形を示す斜視図である。
【図４】本発明のタイルの下側からの切欠き部及び突出部を含む部分概略図である。
【図５】本発明の支持層と中間層とを示す概略平面図である。
【図６】本発明の支持層の要部の平面図及び側面図である。
【図７】本発明のタイルの支持層の平面図である。
【図８】本発明のタイルの実施形態を示す平面図である。
【図９】本発明のタイルの別の実施形態を示す平面図である。
【符号の説明】
【００３７】
１  タイル
２、２ａ、２ｂ、２ｃ  支持層
３  導電性中間層
３ａ  中間層
４  導電性摩耗層
９ａ、９ｂ、９ｃ、９ｄ、９c’、９ｄ’  縁領域
６ａ、６ｂ、６ｃ、６ｄ、６ｃ’、６ｄ’  突出部
７ａ、７ｂ、７ｃ、７ｄ  切欠き部
１２  狭いジョイント
１５  凹部
【図１】
2007138653.tif 000004
【図２ａ】
2007138653.tif 000005
【図２ｂ】
2007138653.tif 000006
【図３】
2007138653.tif 000007
【図４】
2007138653.tif 000008
【図５】
2007138653.tif 000009
【図６】
2007138653.tif 000010
【図７】
2007138653.tif 000011
【図８】
2007138653.tif 000012
【図９】
2007138653.tif 000013